(57)【特許請求の範囲】
【請求項１】
ステンレススチール板からなる自動車用モールの表面に着色テープと表面保護のための塩化ビニルプロテクタとを被覆するステンレススチールモールへの保護部材接着方法において、
未成形ステンレススチール板を所定温度に加熱し、該未成形ステンレススチール板の着色テープ接着面と塩化ビニルプロテクタ接着面とに接着剤を塗布し、該着色テープ接着面に着色テープを接着する第１の工程と、
上記第１の工程を経たステンレススチール板を成形してステンレススチールモールを形成する第２の工程と、
上記第２の工程を経たステンレススチールモールを上記未成形ステンレススチール板の加熱温度より低温で加熱した後、塩化ビニルプロテクタを融着する第３の工程と、
を有することを特徴とするステンレススチールモールへの保護部材接着方法。
【請求項２】
前記未成形ステンレススチール板の加熱温度が、１８０℃乃至２２０℃に設定されることを特徴とする、請求項１に記載のステンレススチールモールへの保護部材接着方法。
【請求項３】
前記ステンレススチールモールの加熱温度が、８０℃乃至１６０℃に設定されることを特徴とする、請求項１に記載のステンレススチールモールへの保護部材接着方法。
【発明の詳細な説明】
【０００１】
【発明の属する技術分野】
この発明は、ステンレススチール板（以下、ＳＵＳ板という）表面に着色テープと表面保護のための塩化ビニルプロテクタとを被覆する自動車用モールの製造方法に関する。
【０００２】
【従来の技術】
一般に、自動車のルーフ部などにはステンレススチール板（以下、ＳＵＳ板という）で形成したモールが施されている。このＳＵＳモールは、ＳＵＳ板表面に着色テープ、例えば車両の外板に施した彩色と同一色の着色テープを接着すると共に、このＳＵＳモールの表面を保護すべき部分に、塩化ビニルで成形したプロテクタを被覆して、モール表面を保護するようにしている。
【０００３】
このようなＳＵＳモールへ保護部材を接着する場合、従来では図２に示すように、先ず成形前の未成形ＳＵＳ板１を１８０℃乃至２２０℃に加熱した状態で、未成形ＳＵＳ板１の着色テープを接着する位置に接着剤２を塗布し、この上に着色テープ３を被せて、接着する。
次に、この未成形ＳＵＳ板１を着色テープ３を接着した状態でロール成形することにより、ＳＵＳモール４を形成する。
一方、塩化ビニル材料からなる塩化ビニルプロテクタ５は、ＳＵＳモール４とは別途に、押出成形により製造され、この塩化ビニルプロテクタ５のＳＵＳモール４の表面と対向する面の一部に両面テープ６を貼り付けて、塩化ビニルプロテクタ５をＳＵＳモール４に圧着する方法が採られている。
【０００４】
【発明が解決しようとする課題】
このように従来の方法では、ＳＵＳモール４は塩化ビニルプロテクタ５と両面テープ６により接着されているだけであるので、接着強度が弱く、振動や経時変化により剥がれ易いという問題があった。また、モール形状が複雑な場合には両面テープ６を貼り付ける作業に時間がかかり、組付工数が増大するという問題も有していた。
【０００５】
そこで、このような問題をなくすため、図３に示す方法が考えられる。すなわち、先ず、未成形ＳＵＳ板１を１８０℃乃至２２０℃に加熱した状態で、未成形ＳＵＳ板１の着色テープを接着する位置に接着剤２を塗布し、この上に着色テープ３を被せて接着した後、未成形ＳＵＳ板１をロール成形してＳＵＳモール４を形成する。次いで、このＳＵＳモール４を１６０℃以上に加熱したうえで、プロテクタを施す位置に接着剤２を塗布し、これを押出し成形機の一定の温度に加熱された金型に挿入し、この金型に、あらかじめ溶融されている塩化ビニル材料を注入して、この塩化ビニル材料を塩化ビニルプロテクタ５の形に成形しつつＳＵＳモール４へ融着するという方法である。
【０００６】
しかし、ＳＵＳモール４に接着剤２を塗布し、付着させる工程で、接着剤との関係において、ＳＵＳモール４の接着強度を維持するためには、ＳＵＳモール４を最低で１６０℃以上に加熱しなければならない。本発明者はこの方法を用いて実験を重ねた結果、着色テープが接着された状態で加熱すると、図３に示すＳＵＳモール４の曲げ部ＡやＢでは着色テープ３の残留応力により、着色テープ３に割れ（クラック）が発生するという新たな問題が発生することが分かった。
【０００７】
本発明は以上のような点に鑑み、着色テープの割れを防止することにより表面品質を向上させると共に、従来の接着方法と比較して大幅に接着強度を向上させることにより、剥がれ等の問題を防ぐことができるＳＵＳモールへの保護部材接着方法を提供することを目的とする。
【０００８】
【課題を解決するための手段】
上記目的を達成するために、本発明のＳＵＳモールへの保護部材接着方法は、未成形ステンレススチール板を所定温度に加熱し、この未成形ステンレススチール板の着色テープ接着面と塩化ビニルプロテクタ接着面とに接着剤を塗布し、着色テープ接着面に着色テープを接着する第１の工程と、この第１の工程を経たステンレススチール板を成形してステンレススチールモールを形成する第２の工程と、この第２の工程を経たステンレススチールモールを上記未成形ステンレススチール板の加熱温度より低温で加熱した後、塩化ビニルプロテクタを融着する第３の工程とを有するものである。
【０００９】
また、本発明のＳＵＳモールへの保護部材接着方法では、上述の未成形ステンレススチール板の加熱温度が、１８０℃乃至２２０℃の範囲に設定され得る。
さらに、本発明のＳＵＳモールへの保護部材接着方法では、上述のステンレススチールモールの加熱温度が、８０℃乃至１６０℃の範囲に設定され得る。
【００１０】
上記構成により、ＳＵＳ板の塩化ビニルプロテクタ接着面に塗布された接着剤は、ＳＵＳモールへの塩化ビニルプロテクタの組付け前に高温で加熱され、ＳＵＳ板表面に付着した後、一旦硬化することになる。
その後、塩化ビニルプロテクタをＳＵＳモールへ組み付ける時に、既にＳＵＳモール表面に付着・硬化している接着剤を比較的低温で加熱することにより再活性させることができるため、着色テープに割れが発生するのを防止して表面の品質を向上させると共に、従来の両面テープによる接着にくらべて大幅に接着強度を増大させることが可能となり、剥がれ等の問題を防ぐこともできる。
また、ＳＵＳモールに塩化ビニルプロテクタを融着させて付着するようにしているから、従来のように両面テープを用いる必要もないため、モール形状が複雑な場合でも組付工数の増大を抑えることができる。
【００１１】
【発明の実施の形態】
以下、図１に基づき、本発明によるＳＵＳモールへの保護部材接着方法の好適な実施の形態を説明する。
図１は本発明のＳＵＳモールへの保護部材接着方法に関する工程を示す図である。
図１の（Ａ）乃至（Ｃ）に示す第１の工程では、未成形ＳＵＳ板１に着色テープ３を接着することになる。この際、先ず、未成形ＳＵＳ板１を１８０℃乃至２２０℃に加熱してから、この未成形ＳＵＳ板１の着色テープ接着面１ａと塩化ビニルプロテクタ接着面１ｂのそれぞれの位置に、同時に接着剤２を塗布する。
次いで、未成形ＳＵＳ板１の着色テープ接着面１ａに着色テープ３を被せて、未成形ＳＵＳ板１に着色テープ３を接着する。
ここで、上記接着剤にはアクリル系接着剤を使用するのが好ましく、この接着剤との関係において、着色テープの接着強度を最適にするには、上記加熱温度を２００℃乃至２２０℃で管理するのが好ましい。なお、着色テープは、一般に、車両ボディの外板と同一の色彩のものが選択使用されるが、外板色と異なる着色テープ（白色，黒色を含む。）を用いることもできる。
【００１２】
図１（Ｄ）は本発明法の第２の工程を示すもので、第２の工程では第１の工程により、着色テープ３を接着した未成形ＳＵＳ板１（図１（Ｃ）参照）を、所定形状にロール成形して、ＳＵＳモール４を形成するものである。なお、ＳＵＳモール４は既に室温状態にあり、塩化ビニルプロテクタ接着面１ｂに接着した接着剤２は、硬化又は半硬化した状態にある。
【００１３】
次いで、第３の工程では、図１（Ｅ）に示すように、成形済みのＳＵＳモール４を再び加熱する。そして、この加熱により、第１の工程で塗布され塩化ビニルプロテクタ接着面１ｂに付着している接着剤２が再活性の状態となってから、押出し成形機の一定温度に加熱された金型に、ＳＵＳモール４を挿入すると共に、この金型にあらかじめ溶融されている塩化ビニル材料を注入し（図示せず）、溶融塩化ビニル材料を、ＳＵＳモール４の塩化ビニルプロテクタ接着面１ｂに付着・硬化して塩化ビニルプロテクタ５の形状に成形する。このようにして、ＳＵＳモール４に塩化ビニルプロテクタ５を融着するものである。
【００１４】
ここで、ＳＵＳモール４の加熱温度は、第１の工程で塗布され塩化ビニルプロテクタ接着面１ｂに付着している接着剤２を再活性の状態にし得る温度に加熱すれば足りることを考慮すると、本発明者の実験では、加熱温度は好ましくは８０℃乃至１６０℃の範囲に設定すればよく、塩化ビニルプロテクタ５の接着強度を最適にするには、１２０℃乃至１３０℃で管理するのが好ましい。
【００１５】
上記方法により、あらかじめ第１の工程で高温に加熱されたＳＵＳ板１の塩化ビニルプロテクタ接着面１ｂに接着剤２が塗布され付着されていることから、第３の工程においては、第１の工程での加熱よりかなり低温度でＳＵＳモール４を加熱するだけで、塩化ビニルプロテクタ接着面１ｂに付着している接着剤２を再活性させることができる。このように、本発明法では、塩化ビニルプロテクタ５の接着強度を維持できるだけの熱を加えるだけでよく、ＳＵＳモール４の接着強度を考慮しなくてもよいことから比較的低温の加熱で済み、従来と比較して加熱温度を大きく下げることが可能となる。
【００１６】
【発明の効果】
以上説明したように本発明法によれば、ＳＵＳモールの表面を被覆する着色テープの割れを防止することによる表面品質の向上と、ＳＵＳモールと塩化ビニルプロテクタとの間の接着強度を向上させることにより、剥がれ等の問題を防ぐことができると共に、モール形状が複雑な場合でも組付工数の増大を抑えることができるという効果を有する。
【図面の簡単な説明】
【図１】本発明のＳＵＳモールへの保護部材接着方法を工程順に示す図である。
【図２】従来のＳＵＳモールへの保護部材接着方法を工程順に示す図である。
【図３】従来のＳＵＳモールへの保護部材接着方法の他例を工程順に示す図である。
【符号の説明】
１      未成形ＳＵＳ板
１ａ    着色テープ接着面
１ｂ    塩化ビニルプロテクタ接着面
２      接着剤
３      着色テープ
４      ＳＵＳモール
５      塩化ビニルプロテクタ
【図１】
0003601016.tif 000002
【図２】
0003601016.tif 000003
【図３】
0003601016.tif 000004